(57)【要約】  ライト源、ライトを支えるハウジング、ハウジングの前面にわたって備え付けられているベゼル、およびベゼルの前面にわたって備え付けられている透明カバーを備え、ベゼルおよび任意選択でハウジングは、熱可塑性樹脂および着色剤を含み、着色剤は、アントラキノン染料、そのアミン塩、およびそれらの混合物から選択される、車両用ヘッドライトアセンブリに関する。
2019518086.tif 000002
【特許請求の範囲】
【請求項１】
車両用ヘッドライトアセンブリであって、
ライト源、
ライトを支えるハウジング、
前記ハウジングの前面にわたって備え付けられたベゼル、および
前記ベゼルの前面にわたって備え付けられている透明カバー
を備え、
前記ベゼルおよび任意選択で前記ハウジングは、熱可塑性樹脂および着色剤を含み、前記着色剤は、アントラキノン染料、そのアミン塩、およびそれらの混合物からなる群から選択される、車両用ヘッドライトアセンブリ。
【請求項２】
前記熱可塑性樹脂が、ポリアミド、ポリエステル、ポリフェニレンスルフィド、ポリアセタール、ポリカーボネート、ポリスルホン、ポリエチレン、ポリエーテルスルホン、メタクリレート、ポリアミドイミド、フルオロプラスチック、およびそれらの混合物を含む、請求項１に記載の車両用ヘッドライトアセンブリ。
【請求項３】
前記熱可塑性樹脂が、ポリアミド、ポリエステル、およびそれらの混合物を含む、請求項１に記載の車両用ヘッドライトアセンブリ。
【請求項４】
前記アントラキノン染料が、以下の式［Ｉ］、式［ＩＩ−ａ］または式［ＩＩ−ｂ］：
【化１】
2019518086.tif 000022
（式中、Ｒ1〜Ｒ8は、独立して、Ｈ、ＯＨ、ＮＨ2、ＯＣＨ3、ＯＣＨ3、ＣＨ3ＮＨ、Ｃ4Ｈ9ＮＨ、Ｃ5Ｈ11ＮＨ、Ｂｒ、ＮＯＣ2Ｈ4ＮＨ、メチルアニリノ、アニリン、ベンゾイルアミド、エチルアニリノ、シクロヘキシルアミド、またはフェニルオキシである）、
【化２】
2019518086.tif 000023
で表される、請求項１に記載の車両用ヘッドライトアセンブリ。
【請求項５】
前記アントラキノン染料が、アントラキノン緑色染料、アントラキノン青色染料、アントラキノン紫色染料、アントラキノン赤色染料、アントラキノン橙色染料、アントラキノン黄色染料、およびそれらの混合物からなる群から選択される、請求項１に記載の車両用ヘッドライトアセンブリ。
【請求項６】
前記アントラキノン緑色染料が、Ｃ．Ｉ．ソルベントグリーン３、５、６、７、１９、２０、２２、２３、２４、２５、２６、２８、２９、およびそれらの混合物からなる群から選択される、請求項５に記載の車両用ヘッドライトアセンブリ。
【請求項７】
前記アントラキノン青色染料が、Ｃ．Ｉ．ソルベントブルー１１、１２、１３、１４、１６、１７、１８、１９、２０、２１、３５、３６、４０、４１、４５、５８、５９、６３、６５、６８、６９、７４、７６、７８、７９、８０、８２、８３、８４、８５、８６、８７、９０、９１、９２、９３、９４、９５、９６、９７、９８、１０１、１０２、１０３、１０４、１０５、１０６、１０７、１０８、１０９、１１０、１１１、１１２、１１３、１１４、１１６、１１９、１２０、１２１、１２２、１２３、１２６、１２８、１３０、１３２、１３４、１３６、１３９、Ｃ．Ｉ．バットブルー４、６、１１、１２、１３、１４、およびそれらの混合物からなる群から選択される、請求項５に記載の車両用ヘッドライトアセンブリ。
【請求項８】
前記アントラキノン紫色染料が、Ｃ．Ｉ．ソルベントバイオレット１１、１２、１３、１４、１５、２６、２８、３０、３１、３３、３４、３６、３７、３８、４０、４１、４２、およびそれらの混合物からなる群から選択される、請求項５に記載の車両用ヘッドライトアセンブリ。
【請求項９】
前記熱可塑性樹脂が、１００重量部であり、前記着色剤が、０．０１〜１２重量部である、請求項１に記載の車両用ヘッドライトアセンブリ。
【請求項１０】
前記ベゼルおよび任意選択で前記ハウジングが、ペリノン染料、アゾ染料、およびそれらの混合物からなる群から選択される追加の着色剤をさらに含む、請求項１に記載の車両用ヘッドライトアセンブリ。
【請求項１１】
前記追加の着色剤が、０．０１〜３重量部である、請求項１０に記載の車両用ヘッドライトアセンブリ。
【請求項１２】
熱可塑性樹脂および着色剤を含む車両用ベゼルであって、前記着色剤は、アントラキノン染料、そのアミン塩、およびそれらの混合物からなる群から選択される、車両用ベゼル。
【請求項１３】
車両用ヘッドライトアセンブリを製造する方法であって、
熱可塑性樹脂および着色剤を含む熱可塑性樹脂組成物を調製する工程であって、前記着色剤は、アントラキノン染料、そのアミン塩、およびそれらの混合物からなる群から選択される、工程と；
前記樹脂組成物を射出成形することによってベゼルを形成する工程と；
前記ベゼルを、ライトを支えるハウジングの前面に備え付ける工程と；
透明カバーを、前記ベゼルの前面に備え付ける工程と
を含む、方法。
【発明の詳細な説明】
【技術分野】
【０００１】
関連出願の相互参照
本出願は、２０１６年３月２２日に出願された米国仮特許出願第６２／３１１５３１号明細書の利益を主張するものである。これは、その全体が参照により本明細書に組み込まれる。
【０００２】
本発明は、車両、より具体的にはその使用される車両用ヘッドライトアセンブリに関する。
【背景技術】
【０００３】
車両用ヘッドライトアセンブリは、ライト、ハウジング、ベゼル、およびカバーを含む。通常、ベゼルは、ライト源および日光からの光線を反射するために金属色である。車両用ヘッドライトの他の色が、様々な設計に必要とされる。
【０００４】
米国特許出願公開第２０１０２２７１８３号明細書には、ポリ（トリメチレンテレフタレート）、リン酸三ナトリウム、テトラモンタン酸ペンタエリトリトール離型滑剤およびカーボンブラックを含む組成物から作られている、自動車用ヘッドライトエクステンション、ベゼルおよび反射体が開示されている。ベゼルの表面は、金属コーティングでめっきされている。
【発明の概要】
【発明が解決しようとする課題】
【０００５】
１つの目的は、十分な耐熱性を有する車両用ヘッドライトアセンブリを提供することである。
【課題を解決するための手段】
【０００６】
本発明のある態様は、光源、ランプを支えるハウジング、ハウジングの前面にわたって備え付けられているベゼル、およびベゼルの前面にわたって備え付けられている透明カバーを備え、ベゼルおよび任意選択でハウジングは、熱可塑性樹脂および着色剤を含み、着色剤は、アントラキノン染料、そのアミン塩、およびそれらの混合物からなる群から選択される、車両用ヘッドライトアセンブリに関する。
【０００７】
本発明の別の態様は、熱可塑性樹脂および着色剤を含み、着色剤は、アントラキノン染料、そのアミン塩、およびそれらの混合物からなる群から選択される、車両用ベゼルに関する。
【０００８】
本発明の別の態様は、
熱可塑性樹脂および着色剤を含む熱可塑性樹脂組成物を調製する工程であって、着色剤は、アントラキノ染料、そのアミン塩、およびそれらの混合物からなる群から選択される、工程と；
樹脂組成物を射出成形することによってベゼルを形成する工程と；
ライトを支えるハウジングの前面にベゼルを備え付ける工程と；
ベゼルの前面に透明カバーを備え付ける工程と
を含む、車両用ヘッドライトアセンブリを製造する方法に関する。
【０００９】
耐熱性を有する車両用ヘッドライトアセンブリが、本発明によって提供される。
【図面の簡単な説明】
【００１０】
【図１】図１は、車両用ヘッドライトアセンブリの一実施形態を描写する。
【発明を実施するための形態】
【００１１】
車両用ヘッドライトアセンブリは、ライト、ハウジング、ベゼルおよび透明カバーを備える。図１は、車両用ヘッドライトアセンブリ１００の一実施例を例証する。ハウジング１０５は、ライト１０１を支える。ライト１０１は、少なくとも１つのライト源１０３を収容する。ベゼル１１１は、ハウジング１０５の前面に備え付けられている。「前面」は、車両の前方に向いている面である。ベゼル１１１は、ライト１０１が適合する穴１１３を有する。透明カバー１２１は、ライト１１３を覆うためにベゼル１１１の前面に備え付けられている。ベゼル１１１および任意選択でハウジング１０５は、ある実施形態では暗色、別の実施形態では暗青色、別の実施形態では暗緑色、別の実施形態では暗紫色、別の実施形態では黒色に着色されている。ベゼル１１１および任意選択でハウジング１０５は、別の実施形態では金属でめっきされていない。
【００１２】
ベゼル１１１および任意選択でハウジング１０５は、熱可塑性樹脂および着色剤を含み、ここで、着色剤は、アントラキノン染料、そのアミン塩、およびそれらの混合物からなる群から選択される。
【００１３】
ベゼル１１１および任意選択でハウジング１０５は、ある実施形態では樹脂組成物を射出成形することによって形成される。樹脂組成物は、熱可塑性樹脂および着色剤を含む。
【００１４】
熱可塑性樹脂
熱可塑性樹脂に関する制限はない。成形に有用な広範な熱可塑性樹脂が利用可能である。黒色着色剤が熱可塑性樹脂中に分散されて、樹脂組成物を形成する。
【００１５】
熱可塑性樹脂は、ある実施形態ではポリアミド、ポリエステル、ポリフェニレンスルフィド、ポリアセタール、ポリカーボネート、ポリスルホン、ポリエチレン、ポリエステルスルホン、メタクリレート、ポリアミドイミド、フルオロプラスチック、およびそれらの混合物を含み得る。熱可塑性樹脂は、別の実施形態ではポリアミド、ポリエステル、およびそれらの混合物を含み得る。熱可塑性樹脂は、別の実施形態ではポリエステルを含み得る。
【００１６】
ポリアミド樹脂は、ある実施形態ではジカルボン酸とジアミンとの縮合生成物、アミノカルボン酸の縮合生成物、および環状ラクタムの開環重合生成物を含み得る。
【００１７】
ポリアミドのジカルボン酸は、ある実施形態ではアジピン酸、アゼライン酸、セバシン酸、ドデカン二酸、イソフタル酸、およびテレフタル酸であり得る。ジアミンは、ある実施形態ではテトラメチレンジアミン、ヘキサメチレンジアミン、オクタメチレンジアミン、ノナメチレンジアミン、ドデカメチレンジアミン、２−メチルペンタメチレンジアミン、２−メチルオクタメチレンジアミン、トリメチルヘキサメチレンジアミン、ビス（ｐ−アミノシクロヘキシル）メタン、ｍ−キシレンジアミン、およびｐ−キシレンジアミンであり得る。アミノカルボン酸は、ある実施形態では１１−アミノドデカン酸であり得る。環状ラクタムは、ある実施形態ではカプロラクタムまたはラウロラクタムであり得る。
【００１８】
縮合生成物および開環重合生成物は、別の実施形態では脂肪族ポリアミド、半芳香族ポリアミド、それらのコポリマー、またはそれらの混合物であり得る。熱可塑性樹脂は、別の実施形態ではナイロン６、ナイロン６６、ナイロン４６、ナイロン６１０、ナイロン６１２、ナイロン１１、およびナイロン１２、ポリメタキシレンアジパミド（ナイロンＭＸＤ６）、ポリヘキサメチレンテレフタルアミド（ナイロン６Ｔ）、ポリヘキサメチレンイソフタルアミド（ナイロン６１）ポリノナメチレンテレフタルアミド（ナイロン９Ｔ）、ナイロン６／６６、ナイロン６６／６Ｉ、ナイロン６Ｉ／６Ｔ、ナイロン６６／６Ｔ、またはそれらの混合物を含み得る。
【００１９】
熱可塑性樹脂は、別の実施形態ではポリエステルを含み得る。ポリエステルは、ジカルボン酸とジオールとの縮合生成物である。ポリエステルのジカルボン酸は、ある実施形態ではアジピン酸、アゼライン酸、セバシン酸、ドデカンニ酸、テレフタル酸、イソフタル酸、ナフタレンジカルボン酸、およびジフェニルジカルボン酸からなる群から選択され得る。ジオールは、ある実施形態ではエチレングリコール、プロピレングリコール、ブタンジオール、ヘキサンジオール、ネオペンチルグリコール、シクロヘキサンジオール、およびビスフェノールＡからなる群から選択され得る。
【００２０】
ポリエステルは、ある実施形態ではポリエチレンテレフタレート（ＰＥＴ）、ポリブチレンテレフタレート（ＰＢＴ）、ポリトリメチレンテレフタレート（ＰＴＴ）、ポリエチレン２，６−ナフタレート（ＰＥＮ）、ポリブチレンナフタレート（ＰＢＮ）、ポリシクロヘキサンジメチレンテレフタレート（ＰＣＴ）、それらのコポリマー、およびそれらの混合物からなる群から選択され得る。コポリマーの例として、ジカルボン酸の一部またはジオールの一部を縮合生成物に添加することができる。ポリエステルは、別の実施形態では３個を超える官能基を有する、トリメシン酸、トリメリット酸、ピロメリット酸、グリセロール、およびペンタエリトリトールのような少量の成分と共重合されてもよい。
【００２１】
着色剤
着色剤は、アントラキノン染料、そのアミン塩、およびそれらの混合物からなる群から選択される。アントラキノンは、式Ｃ14Ｈ8Ｏ2を有する芳香族有機化合物である。アントラキノン染料は、アントラキノンまたはアントラキノンの誘導体である。
【００２２】
アントラキノン染料は、ある実施形態では７００ｎｍ未満での可視領域を吸収し、８００〜１２００ｎｍでの赤外領域の光線を透過させる。
【００２３】
アントラキノン染料は、別の実施形態ではアントラキノン緑色染料、アントラキノン青色染料、アントラキノン紫色染料、アントラキノン赤色染料、アントラキノン橙色染料、アントラキノン黄色染料、およびそれらの混合物からなる群から選択され得る。アントラキノン染料は、別の実施形態ではアントラキノン緑色染料、アントラキノン青色染料、アントラキノン紫色染料、アントラキノン黄色染料、およびそれらの混合物からなる群から選択され得る。
【００２４】
アントラキノン緑色染料は、別の実施形態ではＣ．Ｉ．ソルベントグリーン３、５、６、７、１９、２０、２２、２３、２４、２５、２６、２８、２９、およびそれらの混合物からなる群から選択され得る。
【００２５】
アントキノン青色染料は、別の実施形態ではＣ．Ｉ．ソルベントブルー１１、１２、１３、１４、１６、１７、１８、１９、２０、２１、３５、３６、４０、４１、４５、５８、５９、６３、６５、６８、６９、７４、７６、７８、７９、８０、８２、８３、８４、８５、８６、８７、９０、９１、９２、９３、９４、９５、９６、９７、９８、１０１、１０２、１０３、１０４、１０５、１０６、１０７、１０８、１０９、１１０、１１１、１１２、１１３、１１４、１１６、１１９、１２０、１２１、１２２、１２３、１２６、１２８、１３０、１３２、１３４、１３６、１３９、Ｃ．Ｉ．バットブルー４、６、１１、１２、１３、１４、およびそれらの混合物からなる群から選択され得る。
【００２６】
アントラキノン紫色染料は、別の実施形態ではＣ．Ｉ．ソルベントバイオレット１１、１２、１３、１４、１５、２６、２８、３０、３１、３３、３４、３６、３７、３８、４０、４１、４２、およびそれらの混合物からなる群から選択され得る。
【００２７】
アントラキノン赤色染料は、別の実施形態ではＣ．Ｉ．ソルベントレッド５２、５７、１１１、１１４、１３６、１３７、１３８、１３９、１４３、１４４、１４５、１４６、１４７、１４８、１４９、１５０、１５１、１５２、１５５、１５６、１６８、１６９、１７０、１７１、１７２、１７７、１８１、１９０、１９１、１９４、１９９、２００、２０１、およびそれらの混合物からなる群から選択され得る。
【００２８】
アントラキノン橙色染料は、別の実施形態ではＣ．Ｉ．ソルベントオレンジ３５、５５、６４、６５、６６、６８、６９、７１、７７、８６、８７、１６３、およびそれらの混合物からなる群から選択され得る。
【００２９】
アントラキノン黄色染料は、別の実施形態ではＣ．Ｉ．ソルベントイエロー１００、１０９、１１７、１２５、１５６、１５８、１６３、またはＣ．Ｉ．バットイエロー１、２、３、およびそれらの混合物からなる群から選択され得る。
【００３０】
アントラキノン染料は、別の実施形態では以下の式［Ｉ］、式［ＩＩ−ａ］または式［ＩＩ−ｂ］で表すことができる。
【００３１】
【化１】
2019518086.tif 000003
（式中、Ｒ1〜Ｒ8は、独立して、Ｈ、ＯＨ、ＮＨ2、ＯＣＨ3、ＯＣＨ3、ＣＨ3ＮＨ、Ｃ4Ｈ9ＮＨ、Ｃ5Ｈ11ＮＨ、Ｂｒ、ＮＯＣ2Ｈ4ＮＨ、メチルアニリノ、アニリン、ベンゾイルアミド、エチルアニリノ、シクロヘキシルアミド、またはフェニルオキシである）
【００３２】
【化２】
2019518086.tif 000004
【００３３】
式［Ｉ］のアントラキノン染料の例は、以下に示される。
【００３４】
【表１】
2019518086.tif 000005
【００３５】
アントラキノン染料のアミン塩は、着色剤としても使用され得る。
【００３６】
着色剤は、別の実施形態ではアントラキノン染料と、アントラキノン染料のアミン塩との混合物を含み得る。着色剤は、別の実施形態ではアントラキノン染料なしでアントラキノン染料のアミン塩を含み得る。アントラキノン染料のアミン塩は、アントラキノンまたはアントラキノン誘導体、およびアミン塩を含む。アミン塩は、アミノ化合物と酸とから形成される塩である。アントラキノン染料のアミン塩は、ある実施形態では８００ｎｍ〜１２００ｎｍの波長で透過度を有する。
【００３７】
アントラキノン染料のアミン塩は、別の実施形態では以下の式［ＩＩＩ］または式［ＩＶ］で表すことができる。
【００３８】
【化３】
2019518086.tif 000006
（式中、Ｒ1〜Ｒ8は、同じであっても、または異なっていてもよく、Ｈ、アルキル、アリール、アルケニル、アルコキシ、アミノ、ヒドロキシ、ハロゲン原子、アシル、アシルオキシ、アシルアミド、アシル−Ｎ−アルキルアミド、カルボキシル、アルコキシカルボニル、シクロヘキシルアミド、スルホニル、式［１−ａ］、または−Ｙ−Ｗからなる群から独立して選択され、かつＲ1〜Ｒ8の少なくとも１個は、式［ＩＩＩ−ａ］のものであり；ここで、Ｙは、Ｓ、Ｏ、またはＮＨであり；Ｗは、非置換または置換アルキル基、アルケニル基、および非置換または置換アリール基から選択され；（Ｚ）”＋は、アンモニウムイオン、または有機アミン化合物もしくは塩基性染料に由来するカチオンを表し；ｎは、１または２であり、ｍｌは、１〜４の整数であり、Ｋｌは、ｍｌ／ｎの比であり；ここで、式［ＩＩＩ−ａ］は、
【００３９】
【化４】
2019518086.tif 000007
（式中、Ｘは、ＯまたはＮＨであり、Ｒ9〜Ｒ13は、同じであっても、または異なっていてもよく、Ｈ、アルキル、アリール、アルケニル、アルコキシ、アミノ、Ｎ−アルキルアミド、Ｎ−アリールアミド、ヒドロキシ、ハロゲン原子、アシル、アシルオキシ、アシルアミド、アシル−Ｎ−アルキルアミド、カルボキシル、アルコキシカルボニル、またはスルホニルからなる群から独立して選択され；Ｒ1〜Ｒ8およびＲ9〜Ｒ13の少なくとも１個は、スルホニル基であ）である）。
【００４０】
【化５】
2019518086.tif 000008
（式中、Ｒ47〜Ｒ52は、同じであっても、または異なっていてもよく、Ｈ、アルキル、アリール、アルケニル、アルコキシ、アミノ、Ｎアルキルアミド、Ｎ−アリールアミド、ヒドロキシ、ハロゲン原子、アシル、アシルオキシ、アシルアミド、アシル−Ｎアルキルアミド、カルボキシル、アルコキシカルボニル、またはスルホニルからなる群から独立して選択され、かつＲ47〜Ｒ52の少なくとも１個は、スルホニルのものであり；（Ｆ）h+は、アンモニウムイオン、または有機アミノ化合物もしくは塩基性染料に由来するカチオン（ここで、ｈは、１または２である）を表し、ｍ4は、１〜４の整数であり、Ｋ4は、ｍ4／ｈの比であり；Ｊは、以下の式［ＩＶ−ａ］または式［ＩＶ−ｂ］である）
【００４１】
【化６】
2019518086.tif 000009
（式中、Ｒ53〜Ｒ54は、同じであっても、または異なっていてもよく、アルキル（１〜８個の炭素原子を有する）または水素からなる群から独立して選択される）
【００４２】
アミン塩のアミンは、別の実施形態では脂肪族アミン、脂環式アミン、アルコキシアルキルアミン、アルカノールを有するアミン、ジアミン、グアニジン誘導体のアミン、および芳香族アミンからなる群から選択され得る。
【００４３】
カラーインデックスで列挙されたとおりの、アントラキノン染料のアミン塩は、別の実施形態ではＣ．Ｉ．ベーシックグリーン染料、Ｃ．Ｉ．ベーシックブルー染料、Ｃ．Ｉ．ベーシックバイオレット染料、Ｃ．Ｉ．ベーシックレッド染料、およびそれらの混合物からなる群から選択され得る。
【００４４】
Ｃ．Ｉ．ベーシックグリーン染料は、ある実施形態でＣ．Ｉ．ベーシックグリーン１、３、４、６、９、１０、およびそれらの混合物からなる群から選択され得る。
【００４５】
Ｃ．Ｉ．ベーシックブルー染料：ある実施形態ではＣ．Ｉ．ベーシックブルー１、２、３、４、５、６、７、８、９、１０、１１、１２、１３、１４、１５、１８、２０、２１、２２、２３、２４、２５、２６、３５、３６、３７、４５、４６、４７、４９、５０、５５、５６、６０、６２、６７、７５、７７、７９、８０、８１、８３、８７、８８、８９、９０、９４、９５、９６、９７、およびそれらの混合物。
【００４６】
Ｃ．Ｉ．ベーシックバイオレット染料：ある実施形態ではＣ．Ｉ．ベーシックバイオレット１、２、３、４、５、６、７、８、１０、１１、１２、１３、１４、１５、１６、１７、２０、２１、２３、２４、２５、２７、４０、およびそれらの混合物。
【００４７】
Ｃ．Ｉ．ベーシックレッド染料：ある実施形態ではＣ．Ｉ．ベーシックレッド１、２、３、４、５、６、８、９、１０、１１、１２、１３、１５、１６、１７、１９、２０、２６、２７、３５、３６、３７、４８、４９、５２、５３、５４、６６、６８、およびそれらの混合物。
【００４８】
式［ＩＩＩ］のアミン塩アントラキノン染料の例は、以下の表２で与えられる。
【００４９】
【表２】
2019518086.tif 000010
【００５０】
式［ＩＶ］のアミン塩アントラキノン染料の例は、以下の表３で与えられる。
【００５１】
【表３】
2019518086.tif 000011
【００５２】
着色剤は、ある実施形態では０．０１〜１２重量部であり得る。着色剤は、熱可塑性樹脂が１００重量部である場合、別の実施形態では９重量部以下、別の実施形態では６重量部以下、別の実施形態では４重量部以下、別の実施形態では１．５重量部以下、１．０重量部以下、別の実施形態では０．５重量部以下、別の実施形態では０．３重量部以下であり得る。着色剤は、熱可塑性樹脂が１００重量部である場合、別の実施形態では０．０５重量部以上、別の実施形態では０．１重量部以上、別の実施形態では０．１５重量部以上であり得る。
【００５３】
追加の着色剤
ベゼルおよび任意選択でハウジングは、別の実施形態では追加の着色剤を含み得る。追加の着色剤は、ある実施形態ではペリノン染料、アゾ染料、およびそれらの混合物からなる群から選択され得る。追加の染料は、別の実施形態では色を調整するために、アントラキノン染料および／またはアントラキノン染料のアミン塩に加えて使用され得る。ペリノン染料およびアゾ染料は、ある実施形態では８００〜１２００ｎｍでの赤外領域の光線を透過させ得る。
【００５４】
ペリノン染料は、ある実施形態では式［Ｖ］の化学構造を含み得る。
【００５５】
【化７】
2019518086.tif 000012
【００５６】
ペリノン染料は、別の実施形態では式［ＶＩ］で表すことができる。
【００５７】
【化８】
2019518086.tif 000013
（式中、ＰおよびＱは、同じであっても、または異なっていてもよく、独立して、以下の式［ＶＩ−ａ］、式［ＶＩ−ｂ］または式［ＩＶ−ｃ］で表すことができる構成単位である）
【００５８】
【化９】
2019518086.tif 000014
（式中、Ｒ14〜Ｒ29は、同じであっても、または異なっていてもよく、独立して、Ｈ、ハロゲン原子、例えば、Ｃｌ、Ｂｒ、１〜１８個の炭素原子を有するアルキル基、１〜１８個の炭素原子を有するアルコキシ基、アラルキル基およびアリール基からなる群から選択される１つの原子または１つの基であり；ｍ6は、１または２である）
【００５９】
ペリノン染料は、別の実施形態ではＣ．Ｉ．ソルベントオレンジ６０、７８、Ｃ．Ｉ．ソルベントレッド１３５、１６２、１７８、１７９、Ｃ．Ｉ．バイオレット２９、Ｃ．Ｉ．ピグメントオレンジ４３、Ｃ．Ｉ．ピグメントレッド１４９、およびそれらの混合物からなる群から選択され得る。
【００６０】
式［ＶＩ］のペリノン染料の例は、以下の表４で例証される。
【００６１】
【表４】
2019518086.tif 000015
【００６２】
アゾ染料は、少なくとも１個のアゾ基（−Ｎ＝Ｎ−）を含む。アゾ染料は、別の実施形態ではモノアゾ染料、ジアゾ染料、およびそれらの混合物からなる群から選択され得る。
【００６３】
アゾ染料は、Ｃ．Ｉ．ソルベントイエロー１、２、３、１４、１８、７７、９７；Ｃ．Ｉソルベントレッド１、３、４、１８、１９、２３、２４、３３；Ｃ．Ｉソルベントオレンジ２、３、７；Ｃ．Ｉ．ピグメントレッド４０、４９、５４；Ｃ．Ｉ．ピグメントイエロー８１、８３、およびそれらの混合物からなる群から選択され得る。
【００６４】
アゾ染料は、式［ＶＩＩ］で表すことができる。
【００６５】
【化１０】
2019518086.tif 000016
（式中、Ｒ30およびＲ31は、同じであっても、異なっていてもよく、Ｃｌ、ＳＯ2Ｒ32、ＳＯ2（−Ｒ33）（−Ｒ34）、またはＨであり；ここで、Ｒ32は、直鎖または分岐Ｃ１〜Ｃ４アルキルであり；Ｒ33およびＲ34は、同じであっても、異なっていてもよく、独立して、水素原子、直鎖または分岐Ｃ１〜Ｃ４アルキルであり；Ｌ3およびＬ4は、独立して、ＯまたはＣＯＯであり；（Ｄ）+は、水素イオン、アルカリ金属のカチオン、アンモニウムイオン、脂肪族第一級、第二級および第三級アミンを含む有機アミンのカチオン、第四級アンモニウムイオンであり；Ｋ2は、整数であり、ｍ2は、０，１または２であり；Ｍ2は、２〜４のイオン価の金属（例えば、Ｚｎ、Ｓｒ、Ｃｒ、Ａｌ、Ｔｉ、Ｆｅ、Ｚｒ、Ｎｉ、Ｍｎ、ＢおよびＣｏ）、三価金属、例えば、Ｃｕ、または三価金属、例えば、Ｃｒ、Ｃｏ、Ｎｉ、およびＡｌの金属から選択され；Ｂ1およびＢ2は、式［ＶＩＩ−ａ］または式［ＶＩＩ−ｂ］で表される）
【００６６】
【化１１】
2019518086.tif 000017
（式中、Ｒ35およびＲ37は、同じであっても、異なっていてもよく、Ｃｌ、ＳＯ2Ｒ32、ＳＯ2（−Ｒ33）（−Ｒ34）またはＨであり；Ｒ33およびＲ34は、同じであっても、異なっていてもよく、独立して、水素原子、直鎖または分岐Ｃ１〜Ｃ４アルキルであり；Ｒ36およびＲ38は、同じであっても、異なっていてもよく、独立して、水素原子、直鎖もしくは分岐Ｃ１〜Ｃ１８アルキル、カルボキシル、ヒドロキシル、Ｃ１〜Ｃ１８アルコキシ、アミノ、またはハロゲン原子である）
【００６７】
上述の式［ＶＩＩ］のアゾ染料におけるカチオンは、Ｈ+；アルカリ金属のカチオン、アンモニウムイオン、脂肪族第一級、第二級および第三級アミンを含む有機アミンのカチオン、ならびに第四級アンモニウムイオンである。
上述のモノアゾ錯体染料の生成における使用のための、かつ染料で一般的な適当なアミンには、脂肪族アミン、脂環式アミン、アルコキシアルキルアミン、アルカノールを有するアミン、ジアミン、グアニジン誘導体のアミン、および芳香族アミンが含まれる。
【００６８】
Ｂ1およびＢ2が式［ＶＩＩＩ−ａ］のものである、式［ＶＩＩＩ］のアゾ染料の例は、以下の式［ＶＩＩＩ−ｃ］として示される。
【００６９】
【化１２】
2019518086.tif 000018
【００７０】
式［ＶＩＩＩ−ｃ］のアゾ染料の例は、表５で例証される。
【００７１】
【表５】
2019518086.tif 000019
【００７２】
追加の着色剤は、ある実施形態では０．０１〜３重量部であり得る。追加の着色剤は、熱可塑性樹脂が１００重量部である場合、別の実施形態では２重量部以下、別の実施形態では１重量部以下、別の実施形態では０．５重量部以下、別の実施形態では０．１重量部以下であり得る。追加の着色剤は、熱可塑性樹脂が１００重量部である場合、別の実施形態では０．０１重量部以上、別の実施形態では０．０２重量部以上であり得る。
【００７３】
着色剤の組合せの様々な例がある。例えば、着色剤は、ある実施形態ではアントラキノン染料のみ、別の実施形態ではアントラキノン染料および追加の染料、別の実施形態ではアントラキノン青色染料、アントラキノン赤色染料およびアントラキノン黄色染料、別の実施形態ではアントラキノン紫色染料およびアントラキノン黄色染料、別の実施形態ではアントラキノン緑色染料およびアントラキノン赤色染料、別の実施形態ではアントラキノン青色染料、アントラキノン赤色染料およびアントラキノン黄色染料、別の実施形態ではアントラキノン緑色染料、アントラキノン赤色染料およびアントラキノン黄色染料、別の実施形態ではアントキノン青色染料、ペリノン赤色染料およびアントラキノン黄色染料、別の実施形態ではアントラキノン緑色染料、ペリノン赤色染料およびアントラキノン黄色染料、別の実施形態ではアントラキノン緑色染料およびアゾ赤色染料を含む。
【００７４】
着色剤および追加の着色剤の合計量は、ある実施形態では０．０２〜１５重量部であり得る。着色剤は、熱可塑性樹脂が１００重量部である場合、別の実施形態では１１重量部以下、別の実施形態では７重量部以下、別の実施形態では４重量部以下、別の実施形態では１．５重量部以下、別の実施形態では０．５重量部以下であり得る。黒色着色剤は、熱可塑性樹脂が１００重量部である場合、別の実施形態では０．０７重量部以上、別の実施形態では０．０９重量部以上、別の実施形態では０．１重量部以上、別の実施形態では０．１５重量部以上であり得る。
【００７５】
無機充填剤
ベゼルおよび任意選択でハウジングは、ある実施形態では無機充填剤をさらに含み得る。無機充填剤は、成形部品の熱伝導性および／または強度を改善し得る。無機充填剤は、別の実施形態では熱伝導性充填剤であり得る。熱伝導性充填剤は、別の実施形態ではタルク、カオリン、ウォラストナイト、シリカ、ケイ素、炭酸カルシウム、チタン酸カリウム、マイカ、酸化マグネシウム、フッ化カルシウム、およびそれらの混合物からなる群から選択され得る。熱伝導性充填剤は、別の実施形態ではタルク、マイカ、カオリン、およびそれらの混合物からなる群から選択され得る。ベゼルおよび任意選択でハウジングは、別の実施形態では無機充填剤をまったく含まない。
【００７６】
無機充填剤は、熱可塑性樹脂が１００重量部である場合、ある実施形態では１〜８０重量部、ある実施形態では３〜７０重量部、別の実施形態では４〜５０重量部、別の実施形態では５〜２５重量部である。
【００７７】
無機充填剤は、別の実施形態では強化剤であり得る。強化剤は、ある実施形態ではガラス繊維、炭素繊維、ガラスフレーク、ガラスビーズ、およびそれらの混合物からなる群から選択され得る。強化剤は、別の実施形態ではガラス繊維であり得る。
【００７８】
添加剤
樹脂組成物の種々の用途に対して特注された多種多様な材料から選択される１種以上の任意選択の化合物を、本発明による組成物中に含有させることができる。典型的には、添加剤化合物には、難燃剤、衝撃改質剤、粘度調整剤、耐熱性向上剤、潤剤、酸化防止剤、ならびにＵＶ−および他の安定剤が含まれ得る。本発明の組成物は、このような添加剤化合物を、それらが組成物の特徴的な特性を害しないような量で有してもよい。これらの、および他の添加剤は、当業者によって理解されるとおりの慣例に従って使用される。
【００７９】
樹脂組成物
熱可塑性樹脂および着色剤は、一緒に混合されて、樹脂組成物を形成する。樹脂組成物は、ベゼルおよび／またはハウジングの形状に成形される。
【００８０】
熱可塑性樹脂は、ある実施形態では、樹脂組成物の重量に基づいて、５０〜９９．９５重量％であり得る。熱可塑性樹脂は、樹脂組成物の重量に基づいて、別の実施形態では６０重量％以上、別の実施形態では７０重量％以上、別の実施形態では８０重量％以上、別の実施形態では９０重量％以上、別の実施形態では９９重量％以上であり得る。熱可塑性樹脂は、樹脂組成物の重量に基づいて、別の実施形態では９９．９重量％以下であり得る。
【実施例】
【００８１】
本発明は、以下の実施例によって例証されるが、それらに限定されるものではない。
【００８２】
実施例１
熱可塑性樹脂組成物は、以下の手順で調製した。１００重量部のＰＢＴペレット（Ｃｒａｓｔｉｎ（登録商標）、Ｅ．Ｉ．  ＤｕＰｏｎｔ  ｄｅ  Ｎｅｍｏｕｒｓ  ａｎｄ  Ｃｏ．）および０．２重量部の着色剤染料をステンレス製タンブルミキサ中で撹拌しながら１時間混合した。着色剤染料は、アントラキノン青色染料（Ｃ．Ｉ．ソルベントブルー８７）、アントラキノン黄色染料（Ｃ．Ｉ．ソルベントイエロー１６３）およびペリノン染料（Ｃ．Ｉ．ソルベントレッド１７９）の混合物であった。着色剤の重量比は、青色：黄色：赤色＝３．８：２．３：１．５であった。次いで、樹脂組成物を、Ｋａｗａｇｕｃｈｉ  Ｓｔｅｅｌ  Ｋ．Ｋ．により製造されたＫ５０−Ｃを使用して、射出成形して、１６ｍｍ幅、１６ｍｍ長さおよび１ｍｍ厚さのプレートを形成した。シリンダー温度は、２５０℃に設定した。成形温度は、６０℃であった。
【００８３】
測定
熱伝導性（ＴＣ）：上で得られた成形物の熱伝導性は、ＡＳＴＭ  Ｅ−１４６１に従ってキセノンフラッシュ装置（ＬＦＡ  ４４７  ＮａｎｏＦｌａｓｈ（登録商標）、ＮＥＴＺＳＣＨ社）により測定した。
表面温度（ＳＴ）：プレートを、９４０ｎｍの波長の１Ｗ近赤外レーザに３秒間曝露した。
【００８４】
比較例１〜比較例５
表１に示されたとおりの種々の組成物を使用すること以外は、実施例１と同じ仕方でプレートを形成した。着色剤は、カーボンブラックであり、追加的にタルク、ＭｇＯまたはＣａＦ2などの熱伝導性充填剤（ＴＣ充填剤）を組成物に添加した。ＴＣおよびＳＴは、実施例１と同様に測定した。
【００８５】
結果
プレートの熱伝導性は、表６に示されるとおりに組成物がＴＣ充填剤を含まなかった比較例１および実施例（Ｅｘ．）１でのプレートよりも、プレートがＴＣ充填剤を含んだ比較例（Ｃｏｍ．Ｅｘ．）２〜５でより高かった。
【００８６】
しかしながら、表面温度（ＳＴ）は、カーボンブラックおよびＴＣ充填剤を使用する比較例１〜比較例５での他のプレートよりも、アントラキノン染料を使用する実施例１でより低かった。
【００８７】
【表６】
2019518086.tif 000020
【００８８】
実施例２、実施例３および比較例６
実施例２および比較例６の熱可塑性樹脂組成物は、それぞれ、実施例１および比較例１の同じ仕方で調製した。実施例３では、熱可塑性樹脂組成物は、表７に示されるとおりに染料の量を０．３重量部に増加させること以外は、実施例１の同じ仕方で調製した。
【００８９】
測定
表面温度（ＳＴ）：プレートは、各プレート上の２．５ｍｍ直径の円形領域に焦点を合わせたキセノンライトの３０Ｗ光線に３秒間曝露した。結果を、比較例６のＳＴが１００である場合の相対値として表７に示す。
【００９０】
結果
表面温度（ＳＴ）は、カーボンブラックを使用する比較例６よりも、アントラキノン染料を使用する実施例２および実施例３でより低かった。
【００９１】
【表７】
2019518086.tif 000021
【図１】
2019518086.tif 000024
【国際調査報告】
2019518086.tif 000025
2019518086.tif 000026
2019518086.tif 000027